Brevet FR2451201A1 — publié le 19801010

Il existe à l'heure actuelle plusieurs types d'extincteurs parmi lesquels on trouve les extincteurs à poudre. Ces derniers fonctionnent à l'aide d'un gaz sous pression qui, mis en fonctionnement actionne la vidange de la poudre extinctrice et la propulse sur le foyer d'incendie. Or, la présente invention a pour objet une nouvelle poudre extinctrice donnant des résultats remarquables et tirée pour cela du règne végétal, organique et marin. Dans les poudres connues pour extincteurs, les constituants principaux sont des minéraux, tels à titre d'exemples non limitatifs s - les phosphates d'ammonium, monoammonique, tricaloique, - les diphosphates d'ammonium, mono-ortho-phosphates d'ammonium, - les sulfates de baryum, de potassium, de sodium, - le bicarbonate de soude, - les carbonates de sodium, de potassium, le sulfite de sodium, - les chlorures de sodium, de potassium, - les talos, argiles, carbonates de chaux, terre à dictomée, feldspaths, granits, silices, micas, quartss, loess, lehms, ardoises, perlites, marnes, vermiculites, schistes, zéolithes, etc... - les sels de l'acide phosphorique, de l'acide carbonique, - les stéréates métalliques insolubles. Ces poudres extinctrices existantes présentent les inconvénients suivants s . elles sont exclusivement tirées du règne minéral inorganique et non reproductif . elles sont caractérisées par des propriétés hydrophobes et anhydre donc s a) sont sans action thermo-régulatrice ou d'absorption calorifique, b) sont sans action d'absorption des liquides combustibles, c) n'agissent uniquement qu'en "soufflant" le foyer. . elles sont généralement toxique ou pour le moins incommodantes pour l'opérateur et les agents de sécurité présents lors de la mise en fonctio nnement, et ce, soit de par leurs propres compositions, soit de par les réactions et combinaisons ayant lieu entre ces poudres et le gas propulseur, ou entre ces poudres et le feu, ou entre ces poudres et la substance combu stiple. Pour supprimer ces inconvénients, le procédé suivant l'invention consiste à utiliser une poudre extinctrice d'origine végétale, organique et marine à caractère reproductif. En effet, le demandeur à découvert que s - I ) L'algue marine appellée LITHOTHAMNE (Lithothamnium Calcaréum, éthymologiquement s rameau de pierre) qui se développe sur les côtes des Btats- Unis d'Amdrique et sur ses hauts fonds marins et qui prolifère en France dans l'Archipel des Glénant, îles à neuf milles dans le Sud-Est de Loctudy et qui ont noms Bananec, Drenet, Loc'h, Penfret, et Saint-Nicolas, etc... ainsi que 5 - 20) L'algue marine appelle KAERL, ou Marl en vieux mot nordique, qui signifie marne en anglais. Les Normands le prononce Mahl. Le MAERL désigne en réalité les déchets fossilisés du Lithotha@nium Calcaréum rejetés près des côtes ou séjournant dans les baies sous forme de petits morceaux de corail et mélangés avec du sable et divers débris de coquilles marines, et on le trouve sur les côtes des Etats-Unis, notamment sur la cote Californienne, ainsi qu'en France dans la baie de Saint-Brieno (Côtes du Nord) et près des côtes de Saint-Malo (Ile et Vilaine) et d'une façon plus générale dans tout le Nord-Bretagne. Ces algues marines calco-magnésiennes LITHOTHAMNE et MAERL présentent une composition moyenne de l'ordre suivant ( en parties pour mille) s .CaO b l'état de Carbonate, soit Carbonate de Calcium CaCO3 s 750 à 833 Mgo à l'état de Carbonate, soit Carbonate de Magnésium MgC03 s75 à 95 Phosphate de Chaux en P04 ............................... s 8 à 10 .Acide phosphorique on P2O5 ............................... : 0,065 .Potassium en K ........................................ : 1,5 à 2 Matières organiques siliceuses .......................... s 20 à 40 .Silice en SiO2 ........................................ : 6 à 9 .Chlorures en C1 ........................................ : 0,057 .Sodium en Na ........................................ : 0,036 .Aoides organiques ...................................... : 0,045 .Oxydes d'aluminium en Al2O3 ............................ : 0,017 .Humidité ....................................... : 0,65 à 0,95 .31 oligo-éléments à l'état organique, dont : Fer en Fe203 ........................................ s 2 à 2,5 .Iode en I ........................................ : 0,5 à 1,5 .Nanganèse en MnO2 ....................................... : 0,35 à 0,4 Bore en B s 0,08 à 0,1 .Cuivre en CuO ........................................ : 0,035 .Zinc en ZnO3 ........................................ : 0,04 .Molybdène en No ........................................ : 0,0035 .Cobalt en Co ......................................... : 0,0015 .et,du Soufre en S ........................................ s 4 à 7 Nous noterons au passage que si le MAERL fossile présente une composition analogue à celle du LITHOTHAMNE pêché vivant cependant plus chargée en matières organiques et silice, moins riche en nombre et proportions d'oligo-éléments, ces différences ne présentent ni intérOt, ni inconvénients Donc, le demandeur à découvert que ces algues marines LITHOTHAMNE et MA3RL possèdent toutes les deux après réduction en poudre par une micro-pulvérisation appropriée, de pouvoir être utilisées avec profit comme poudre extinotrice ou comme poudre isolante ou comme poudre absorbante, ces trois fonctionsinteressant d'ailleurs l'efficacité extinctrice. Le demandeur a également constaté que la poudre de LITHOTHAMNIUM CALCAREUM et celle de > TAERL possédaient un pouvoir thermo-regulateur important, et ayant cherché à en connaître la raison, il a pu mettre en évidence l'inté- rêt que représente cette propriété dans la lutte contre le feu. Les pores d'un grain de poudre LITHOTRANNE ou MAERL sont en effet de l'ordre de I/IO ème de micron (I/IO millième de millimètre) et sont reliés par des canaux de l'ordre de 2/100 de micron de diamètre, ce qui donne une surface active d'absorption calorifique congiaerable pour un grain de poudre même micronisé. D'autre part, la poudre faisa@t l'objet de la présente invention possède toutes les autres qualités requises pour une poudre extinctrice, à savoir t - Dureté, - Densité (1,3), - Tassement, - Propriété Diélectrique, - Pouvoir d'écoulement. Les essais pratiques ont démontrés I) que la poudre de la présente invention était d'une totale inocuité, et ce par contact et par diffusion atmoo phérique, ce qui assure une sécurite cutanée et respiratoire totale pour l'opérateur et les agents de sécurité présents pendant l'utilisation. 2) que la poudre de la présente invention avait une fonction secondaire d'absorption des liquides combustibles répandus au sol, ce qui permet de l'utiliser pour absorber les dits liquides préventivement, par exemple avant que ceux-ci ne se dirigent par exemple vers un foyer d'incendie par écoulement. Elle permet ensuite un ramassage facile du produit liquide absorbé, soit à la pelle, soit par tout autre moyen manuel ou mécanique. 3) que la poudre répandue sur le sol présentait une nette action anti-dérapante augmentant ainsi la sécurité et la vitesse d'intervention des équipes de sécurité. La poudre faisant l'objet de l'invention, projetée sur un foyer agit tout d'abord en frappant violemment le foyer et le "souffle", et si sa finesse est suffisante, sature l'espace situé au-dessus et autour du foyer provoquant ainsi son étouffement. Par ailleurs, sa porosité provoquant une absorption de chaleur thermo-régu latrice facilite l'approche du foyer et arrête une partie importante du rayonnement. La proportion de poudre LITHOTHAMNE ou/et MAERL dans la poudre ettinctrice peut varier dans de larges limites. La poudre pourrait même outre composée uniquement de LITHOTHAMNE ou/et MAERL. Les autres composants de la poudre pouvant astre quelconques, par exemple du bicarbonate de soude, de la silice, des carbonates, des phosphates, des sulfates, des sels divers, etc... On pourra éventuellement lui adjoindre charges et agents divers protecteurs d'humidité ou destinés à réduire l'hygroscopicité : talcs, terre à dictomée des agents hydrofugeants quelconques, des agents expsnsifs tels que la perlite, la vermiculite, des agents favorisants la faculté d'éboulement ou écoulement, des agents destinés à réduire la perte au feu, etc... On pourra aussi complexer des poudres LITHOTHAMNE ou/et MAERL de granulométries différentes, ceci pour maîtriser les problèmes par exemple de sédimentation. Enfin, la poudre selon l'invention peut être mélangée à un liquide estinc- teur ou mise en suspension dans un tel liquide avec ou sans addition d'un agent moussant. Elle pourra être également stockée hors-extincteur pour être projeté manuellement ou mécaniquement sur tout foyer d'incendie ou pour absorber tout liquide combustible ou non qui s'écoulant représente un danger pour la sécurité. Elle pourra être aussi : a) épandue préventivement. b) compressée seule ou amalgame avec d'autres substances pour former un isolant. c) complexée avec d'autres produits pour fabriquer une substance ignifugeante. Revendications I. Poudre extinctrice caractérisée par le fait qu'elle contient un produit végetal et de préférence à l'état organique. 2. Poudre extinctrice selon la revendication I, caractérisée par le fait que le produit végétal et organique qu'elle contient est d'origine marine. 3. Poudre extinctrice selon les revendications I et 2, caractérisée par le fait que le produit végétal, organique et marin qu'elle contient est une algne,et de préférence une algue calco-magnésienne. 4. Poudre extinctrice selon la revendication 3, caractérisée par le fait que le produit végétal, organique et marin provient des algues calco-magnésiennes LITHOTHAMNIUM CALCAREUM et/ou MAERL. 5. Poudre extinctrice selon l'une quelconque des revendications précédentes caractérisée par le fait que le produit végétal, organique et marin provenant des algues calco-magnésiennes LITHOTIwNIUM CALCAREUM et/ou ItAERL ; qu'elle contient : possède une structure extrêmement poreuse qui exerce une action thermo-regulatrice par absorption calorifique. 6. Poudre extinctrice selon l'une quelconque des revendications précédentes, caractérisée par le fait que le produit végétal, organique et marin provenant des algues calco-magnésiennes LITHOTRAMNIUM CALCAREUM et/ou MAERL 9 qu'elle contient et qui possede une stucture extrêmement poreuse exercent une action thermo-régulatrice par absorption calorifique, à la propriété d'absorber les liquides et les fluides combustibles. 7. Poudre extinctrice selon l'une quelconque des revendications précédentes, caractérisée par le fait que le produit végétal, organique et marin provenant des algues calco-magnésiennes Lithothamnium Calcareum et/ou Maërl la constitue partiellement ou totalement. 8. Poudre extinctrice selon l'une quelconque des revendications précédentes, caractérisée par le fait qu'elle contient des algues calcomagnésiennes LITHOTHAMNIUM CALCAREUM et NAERL/ ou MAERL réduites en poudre et ayant subies avant ou après cette réduction en poudre, un traitement physique ou chimique, ou physico-chimique ,ou un ajout ou un retranchement, destiné à en modifier les caractéristiques naturelles. 9. Poudre extinotrice selon l'une quelconque des revendications précédentes, caractérisée par le fait qu'elle contient des poudres d'algues calco-magnésiennes LITHOTHAMNIUM CALCAREUM et/ou MERL de granulométries différentes ou uniformes. 10. Poudre extinctrice selon l'une quelconque des revendications précédentes, caractérisée par le fait qu'elle peut être utilisée seule ou en complexation avec d'autres substances pour isoler, ignifuger, combattre le feu, ou absorber des liquides combustibles, et ce, avec l'usage ou sans l'usage d'un extincteur en l'état, ou compressée ou granulée ou amalgamée. II. Poudre oaractérisée, selon l'une quelconque des revendications précédentes, par le fait qu'elle peut être mélangée à un produit extincteur liquide contenant ou non une mousse, ou être mise en suspension dans un tel liquide. I2. Extincteurs, pulvérisateurs et épandeurs caractérisés par le fait qu'ils contiennent ou/et utilisent une poudre extinctrice selon l'une quelconque des revendications précédentes.